(57)【特許請求の範囲】
【請求項１】
透光性樹脂基材と、
屈折率が１．４９以下の透光性樹脂と、シリコーンに複数の無機粒子が内包された無機粒子内包シリコーン粒子とを含有し、前記透光性樹脂基材の表面に設けられる光拡散層と、
を備え、
前記透光性樹脂はフッ素樹脂を含有する光学部材。
【請求項２】
前記無機粒子の屈折率が１．７〜２．５である請求項１に記載の光学部材。
【請求項３】
前記無機粒子が酸化アルミニウム及び酸化チタンの少なくともいずれか一方を含有する請求項１又は２に記載の光学部材。
【請求項４】
前記光拡散層において、前記無機粒子内包シリコーン粒子の含有量は、１００質量部の前記透光性樹脂に対して６６〜１５０質量部である請求項１〜３のいずれか一項に記載の光学部材。
【請求項５】
請求項１〜４のいずれか一項に記載の光学部材を用いた照明カバー。
【請求項６】
光源部と、
前記光源部を覆う請求項５に記載の照明カバーと、
を備える照明器具。
【請求項７】
前記光拡散層は前記透光性樹脂基材よりも前記光源部側に配置される請求項６に記載の照明器具。
【発明の詳細な説明】
【技術分野】
【０００１】
本発明は、光学部材、照明カバー及び照明器具に関する。さらに詳細には、本発明は、光透過性及び光拡散性に優れる光学部材、並びに当該光学部材を用いた照明カバー及び照明器具に関する。
【背景技術】
【０００２】
照明器具は、一般的に、光源部を覆う照明カバーを備えている。この照明カバーは、通常、光透過性及び光拡散性を有する光学部材を用いて形成されている。このような光透過性及び光拡散性を有する照明カバーを用いることで、照明カバーの透光面の全面に、光源から照射された光を拡散させることが可能となる。その結果、透光面の全面における単位面積あたりの光透過量を均一にすることができ、透光面に明暗のむらができてしまうのを抑制することができる。また、単位面積あたりの光透過量を均一にすることにより、光源のイメージを隠蔽して照明器具の品格を高めることもできる。
【０００３】
一般的に、光透過性及び光拡散性を有する光学部材は、白色顔料を含む樹脂シートを成形することで製造されている。この白色顔料としては、酸化ケイ素、硫酸バリウム、炭酸カルシウム、酸化チタン、雲母、酸化マグネシウム、タルク、水酸化アルミニウム、酸化アルミニウム等の白色無機顔料が用いられている。そして、白色顔料の添加量を増やすことで、光学部材に対して優れた光拡散性を付与することができる。しかしながら、これらの顔料は光を拡散させる効果はあるものの、添加量に比例して光透過性が低下してしまうという問題がある。そのため、優れた光拡散性を有する光学部材を得ようとすると、光透過性が低下してしまうという問題があった。また、白色顔料として用いた無機粒子が光学部材の表面を劣化させるため、光学部材の表面にチョーキングが生じてしまうおそれもあった。
【０００４】
そこで、例えば特許文献１では、アクリル樹脂と、フッ素樹脂と、光拡散性粒子とを含む光拡散性塗料組成物を光拡散部材として用いることが提案されている。特許文献１の光拡散性塗料組成物は、１００質量部のアクリル樹脂に対してフッ素樹脂が０．３〜２０質量部含有され、１００質量部のアクリル樹脂に対して光拡散性粒子が０．３〜２０質量部含有されている。
【先行技術文献】
【特許文献】
【０００５】
【特許文献１】特開２０１２−２０８４２４号公報
【発明の概要】
【発明が解決しようとする課題】
【０００６】
しかしながら、省エネルギー化の観点より近年注目されている発光ダイオード（ＬＥＤ）照明器具は、少ない消費電力で光を効率よく取り出す必要があるため、さらに高い光透過性を有する光学部材が望まれている。一方、ＬＥＤ光源は指向性が強いため、光学部材に光拡散性を付与し、ＬＥＤ照明の光源が点光源であることを認識させ難くする必要もある。
【０００７】
本発明はこうした状況に鑑みてなされたものであり、その目的は、光透過性及び光拡散性に優れた光学部材、並びにこれを用いた照明カバー及び照明器具を提供することにある。
【課題を解決するための手段】
【０００８】
上記課題を解決するために、本発明の第一の態様に係る光学部材は透光性樹脂基材と、透光性樹脂基材の表面に設けられる光拡散層と、を備える。光拡散層は、屈折率が１．４９以下の透光性樹脂と、シリコーンに複数の無機粒子が内包された無機粒子内包シリコーン粒子とを含有する。
【０００９】
上記課題を解決するために、本発明の第二の態様に係る照明カバーは、第一の態様における光学部材を用いる。
【００１０】
本発明の第三の態様に係る照明器具は、光源部と、光源部を覆う第二の態様における照明カバーと、を備える。
【発明の効果】
【００１１】
本発明によれば、光透過性及び光拡散性に優れた光学部材、並びに当該光学部材を用いた照明カバー及び照明器具を提供することができる。
【図面の簡単な説明】
【００１２】
【図１】本実施形態に係る光学部材の一例を示す断面図である。
【図２】本実施形態の光拡散層表面における光の挙動を示す概略図である。
【図３】本実施形態の無機粒子内包シリコーン粒子表面における光の挙動を示す概略図である。
【図４】本実施形態に係る照明カバー及び照明器具の一例を示す断面図である。
【発明を実施するための形態】
【００１３】
以下、本実施形態に係る光学部材、並びに当該光学部材を用いた照明カバー、及び照明器具について詳細に説明する。
【００１４】
［光学部材］
図１に本実施形態に係る光学部材の一例を示す。本実施形態に係る光学部材１１は、透光性樹脂基材１２と透光性樹脂基材１２の表面に設けられる光拡散層１７とを備える。光拡散層１７は、屈折率が１．４９以下の透光性樹脂１３と、シリコーン１４に複数の無機粒子１５が内包された無機粒子内包シリコーン粒子１６とを含有する。
【００１５】
本実施形態に係る光学部材１１は、透光性樹脂基材１２と光拡散層１７とを備える。光拡散層１７は透光性樹脂基材１２の表面に設けられる。具体的には後述するように、例えば、光学部材１１を照明器具１００として用いた場合に、光拡散層１７が透光性樹脂基材１２に対して光源側となるように光拡散層１７を透光性樹脂基材１２の表面に設けることができる。
【００１６】
透光性樹脂基材１２は光透過性を有する樹脂であれば特に限定されないが、全光線透過率が９０％以上であるものが好ましい。なお、全光線透過率は、例えば、ヘーズメーター（日本電色工業株式会社製ＮＤＨ２０００）などを用いて、日本工業規格ＪＩＳ  Ｋ７３６１−１（プラスチック−透明材料の全光線透過率の試験方法−第１部：シングルビーム法）により測定することができる。
【００１７】
透光性樹脂基材１２としては、例えば、アクリル樹脂、ポリエステル樹脂、ポリカーボネート樹脂及びスチレン樹脂からなる群より選ばれる少なくとも一種で形成されたものを用いることができる。なかでもアクリル樹脂及びポリカーボネート樹脂は光透過率が高い。そのため、透光性樹脂基材１２は、アクリル樹脂及びポリカーボネート樹脂の少なくともいずれか一方で形成されていることが好ましい。
【００１８】
アクリル樹脂は、アクリレート又はメタクリレートの少なくともいずれか一方を含有するモノマーを重合して得られる樹脂である。アクリレートとしては、例えば、メチルアクリレート、エチルアクリレート、ブチルアクリレート、２−エチルヘキシルアクリレート、イソボルニルアクリレート、グリシジルアクリレート、ベンジルアクリレート、ステアリルアクリレート、ラウリルアクリレート、及び２−ヒドロキシ−３−フェノキシプロピルアクリレートからなる群より選ばれる少なくとも一種を挙げることができる。メタクリレートとしては、例えば、メチルメタクリレート、エチルメタクリレート、ブチルメタクリレート、２−エチルヘキシルメタクリレート、イソボルニルメタクリレート、グリシジルメタクリレート、ベンジルメタクリレート、ステアリルメタクリレート、ラウリルメタクリレート、及び２−ヒドロキシ−３−フェノキシプロピルメタクリレートからなる群より選ばれる少なくとも一種を挙げることができる。
【００１９】
アクリル樹脂は、アクリレート又はメタクリレートの少なくともいずれか一方を含有するモノマーと、炭素−炭素二重結合を有するモノマーとの共重合体であってもよい。炭素−炭素二重結合を有するモノマーとしては、スチレン系モノマー、オレフィン系モノマー、及びビニル系モノマーからなる群より選ばれる少なくとも一種を挙げることができる。また、スチレン系モノマーとしては、例えば、スチレンなどが挙げられる。オレフィン系モノマーとしては、例えば、エチレン及びプロピレンなどが挙げられる。ビニル系モノマーとしては、例えば、塩化ビニル及び塩化ビニリデンなどが挙げられる。上記のモノマー成分は、一種を単独で用いてもよく、二種以上を混合して用いてもよい。
【００２０】
ポリカーボネート樹脂は、主鎖にカーボネート結合を有する重合体である。ポリカーボネート樹脂は、ビスフェノールとホスゲン、又はビスフェノールとジフェニルカーボネート等を反応して得られる重合体を用いることができる。
【００２１】
透光性樹脂基材１２は、熱可塑性樹脂及び熱硬化性樹脂のいずれを用いてもよい。なお、本実施形態に係る光学部材１１を得た後に加工する場合、所定の形状に合わせて延伸成型できるため、透光性樹脂基材１２は熱可塑性樹脂であることが好ましい。
【００２２】
透光性樹脂基材１２の厚さは特に限定されないが、例えば０．１ｍｍ〜３ｍｍであることが好ましい。成型性や強度を考慮すると、透光性樹脂基材１２の厚さは１ｍｍ〜２ｍｍであることがより好ましい。なお、透光性樹脂基材１２は、ガラスキャスト製法、連続キャスト製法、押出し製法等のシート成型方法により得たものを使用することができる。
【００２３】
光拡散層１７は、屈折率が１．４９以下の透光性樹脂１３と、無機粒子内包シリコーン粒子１６とを含有する。すなわち、透光性樹脂１３と、無機粒子内包シリコーン粒子１６を構成するシリコーン１４の屈折率は、いずれも小さい。そのため、空気層と光拡散層１７との屈折率差が小さくなる。その結果、図２の矢印で示すように、フレネル反射した光Ｆ１の量が少なくなり、屈折光Ｒ１の量が多くなるため、光拡散層１７の光透過性が高くなる。また、光拡散層１７に進入した屈折光Ｒ１は、後述するように、無機粒子内包シリコーン粒子１６により拡散される。したがって、本実施形態における光学部材１１は、光透過性及び光拡散性に優れている。なお、無機粒子内包シリコーン粒子１６に代えて単なる無機粒子を用いた場合は、無機粒子の屈折率が高く、一般的な透光性樹脂との屈折率差が大きくなりすぎてしまう。そのため、このような光拡散層は光拡散性が高くなるものの、光透過性が低下してしまう。また、無機粒子内包シリコーン粒子１６に代えて単なる無機粒子を用いた場合は、無機粒子の比重が大きいため、無機粒子を安定して分散させることが難しく、光拡散層にムラが生じやすくなってしまう。一方、無機粒子内包シリコーン粒子１６に代えて単なるシリコーン粒子を用いた場合は、シリコーン粒子より高い屈折率を有する透光性樹脂を用いなければ、十分な光拡散性が得られない。十分な光透過性及び光拡散性を達成させるには、樹脂と粒子との屈折率差を０．１以上とすることが好ましいが、１．４２の屈折率を有するシリコーン粒子を用いた場合、屈折率差を０．１とするには、１．５２の屈折率を有する透光性樹脂を用いることとなる。しかし、このような透光性樹脂を用いた場合は、光拡散層表面においてフレネル反射する光の量が多くなり、光透過性が低下してしまう。そのため、本実施形態では、屈折率が１．４９以下の透光性樹脂１３と、無機粒子内包シリコーン粒子１６とを含有する光拡散層１７を用いている。
【００２４】
透光性樹脂１３に対する無機粒子内包シリコーン粒子１６の含有量は特に限定されないが、光拡散層１７において、無機粒子内包シリコーン粒子１６の含有量は、１００質量部の透光性樹脂１３に対して６６〜１５０質量部であることが好ましい。無機粒子内包シリコーン粒子１６の含有量が６６質量部以上であることにより、透光性樹脂１３と無機粒子内包シリコーン粒子１６との屈折率差による光拡散効果が向上するため、光拡散性に優れた光学部材１１を得ることができる。また、透光性樹脂１３の含有量が６６質量部以上の場合、光拡散層１７の表面に無機粒子内包シリコーン粒子１６が露出しやすくなる。露出した無機粒子内包シリコーン粒子１６は光拡散層１７表面に、図３のような半球レンズ状の凸部を形成する。この凸部により、空気層から光拡散層１７に直接進入した屈折光Ｒ２だけでなく、気体層と光拡散層１７との界面でフレネル反射した光Ｆ２も、屈折光Ｒ３として隣り合った凸部に進入するため、光取込効果が向上する。すなわち、光取込効果が向上するため、光透過性が向上する。また、無機粒子内包シリコーン粒子１６の含有量が１５０質量部以下であることにより、チョーキングを抑制することができ、外観の優れた光学部材１１を得ることができる。なお、無機粒子内包シリコーン粒子１６の含有量は、１００質量部の透光性樹脂１３に対して８０〜１５０質量部であることがより好ましい。このような範囲とすることにより、光透過性及び光拡散性により優れた光学部材１１を得ることができるためである。
【００２５】
光拡散層１７の厚さは、特に限定されないが、５μｍ以上２０μｍ以下であることが好ましい。光拡散層１７の厚さが５μｍ以上である場合、光拡散層１７がより高い光拡散効果を発揮することができる。また、光拡散層１７の厚さが２０μｍ以下である場合、光拡散層１７の表面に無機粒子内包シリコーン粒子１６に由来する凸部が生じやすくなる。この凸部により、上述のような光拡散層１７の光取込効果が向上するため、光学部材１１の光透過性が向上する。また、光拡散層１７の厚さは７μｍ以上１５μｍ以下であることがより好ましい。光拡散層１７の厚さがこのような範囲である場合、より高い光透過性及び光拡散性を有する光学部材１１を得ることができる。なお、光拡散層１７の表面に凸部を形成するという観点から、光拡散層１７の厚さは無機粒子内包シリコーン粒子１６の平均粒子径を考慮して調整することが好ましい。
【００２６】
光拡散層１７は、例えば、透光性樹脂基材１２に透光性樹脂１３と無機粒子内包シリコーン粒子１６とを含有する塗料組成物を塗布することにより形成することができる。塗料組成物の塗布方法としては、特に限定されるものではないが、スプレーコーティング法、ディップコーティング法、フローコーティング法、スピンコーティング法、ロールコーティング法、刷毛塗り、スポンジ塗り等の方法を好適に利用することができる。そして、塗料組成物が有機溶媒を含有する場合には、加熱等により有機溶媒を除去することにより、透光性樹脂基材１２の表面に光拡散層１７を形成することができる。
【００２７】
透光性樹脂１３は、光透過性を有する樹脂であれば特に限定されないが、全光線透過率が９０％以上であるものが好ましい。なお、全光線透過率は、例えば、ヘーズメーターなどを用いて、ＪＩＳ  Ｋ７３６１−１により測定することができる。
【００２８】
透光性樹脂１３は、熱可塑性樹脂及び熱硬化性樹脂のいずれを用いてもよい。なお、本実施形態に係る光学部材１１を得た後に加工する場合、所定の形状に合わせて延伸成型できるため、透光性樹脂１３は熱可塑性樹脂であることが好ましい。
【００２９】
透光性樹脂１３としては、例えば、フッ素樹脂、アクリル樹脂、ポリエステル樹脂、ポリカーボネート樹脂及びスチレン樹脂からなる群より選ばれる少なくとも一種で形成されたものを用いることができる。これらの中でも、フッ素樹脂は光透過性が高く、屈折率も低い。そのため、透光性樹脂１３はフッ素樹脂を含有することが好ましい。
【００３０】
フッ素樹脂は、少なくともフッ素を含有するモノマーを重合して得られる樹脂とすることができる。フッ素を含有するモノマーとしては、例えば、テトラフルオロエチレン、クロロトリフルオロエチレン、ビニリデンフルオライド、ビニルフルオライド、フルオロビニルエーテル及びヘキサフルオロプロピレンからなる群より選ばれる少なくとも一種を挙げることができる。
【００３１】
フッ素樹脂は、フッ素を含有するモノマーと、炭素−炭素二重結合を有するモノマーとの共重合体であってもよい。炭素−炭素二重結合を有するモノマーとしては、スチレン系モノマー、オレフィン系モノマー、ビニル系モノマー、及びアクリル系モノマーからなる群より選ばれる少なくとも一種を挙げることができる。スチレン系モノマーとしては、例えば、スチレンなどが挙げられる。オレフィン系モノマーとしては、例えば、エチレン及びプロピレンなどが挙げられる。ビニル系モノマーとしては、例えば、塩化ビニル及び塩化ビニリデンなどが挙げられる。アクリル系モノマーとしては、例えば、アクリレート及びメタクリレートなどが挙げられる。上記のモノマー成分は、一種を単独で用いてもよく、二種以上を混合して用いてもよい。
【００３２】
フッ素樹脂の具体的な例としては、例えば、ポリテトラフルオロエチレン（ＰＴＦＥ）系樹脂、ポリクロロトリフルオロエチレン（ＰＣＴＦＥ）系樹脂、ポリビニリデンフルオライド（ＰＶＤＦ）系樹脂、ポリビニルフルオライド（ＰＶＦ）系樹脂、テトラフルオロエチレン・パーフルオロアルキルビニルエーテル（ＰＦＡ）系共重合体、テトラフルオロエチレン・ヘキサフルオロプロピレン（ＦＥＰ）系共重合体、エチレン・テトラフルオロエチレン（ＥＴＦＥ）系共重合体及びエチレン・クロロトリフルオロエチレン（ＥＣＴＦＥ）系共重合体からなる群より選ばれる少なくとも一種を挙げることができる。これらの中でも、フッ素樹脂として、ポリテトラフルオロエチレン（ＰＴＦＥ）系樹脂を用いることが好ましい。ポリテトラフルオロエチレン（ＰＴＦＥ）系樹脂は、フッ素樹脂の中でも屈折率が低いため、光拡散層１７の表面におけるフレネル反射を抑制し、光透過性により優れた光学部材１１を得ることができる。なお、ポリテトラフルオロエチレン（ＰＴＦＥ）系樹脂は、テトラフルオロエチレンモノマーの単独重合体であるポリテトラフルオロエチレン（ＰＴＦＥ）としてもよい。また、ポリテトラフルオロエチレン系樹脂は、テトラフルオロエチレンモノマー以外のモノマーを３０ｍｏｌ％程度まで含有するポリテトラフルオロエチレンモノマーとの共重合体としてもよい。また、ポリテトラフルオロエチレン（ＰＴＦＥ）系樹脂は、未変性のポリテトラフルオロエチレン系樹脂であってもよく、変性されたポリテトラフルオロエチレン系樹脂であってもよい。
【００３３】
透光性樹脂１３の屈折率は１．４９以下であれば特に限定されない。透光性樹脂１３の屈折率を１．４９以下とすることにより、光拡散層１７の表面で生じるフレネル反射を抑制し、光透過性の高い光学部材１１を得ることができる。また、透光性樹脂１３の屈折率は、特に限定されないが、１．３２以上１．４７以下であることが好ましく、１．３２以上１．４４以下であることがより好ましい。透光性樹脂１３の屈折率がこのような範囲にあることで、光拡散層１７のフレネル反射を抑制し、光透過性を高くすることができる。なお、屈折率はアッベ屈折計で測定される、ＮａＤ線（５８９ｎｍ）における値である。
【００３４】
無機粒子内包シリコーン粒子１６は、シリコーン１４に複数の無機粒子１５が内包されていれば特に限定されない。シリコーン１４が複数の無機粒子１５を内包することで、無機粒子内包シリコーン粒子１６に進入した光がシリコーン１４と無機粒子１５の屈折率差により拡散されるため、光拡散性に優れた光学部材１１を得ることができる。また、複数の無機粒子１５がシリコーン１４で内包されているため、空気層と光拡散層１７との屈折率差も小さくなり、光学部材１１の光透過性を向上させることができる。
【００３５】
特に限定されないが、無機粒子内包シリコーン粒子１６の平均粒子径（Ｄ５０）は、１μｍ以上２０μｍ以下であることが好ましい。無機粒子内包シリコーン粒子１６の平均粒子径が１μｍ以上であることにより、光が無機粒子内包シリコーン粒子１６に衝突しやすくなるため、光拡散性を向上させることができる。また、無機粒子内包シリコーン粒子１６の平均粒子径が１μｍ以上であることにより、光拡散層１７表面に十分な割合の凸部を形成することができる。この凸部により、上述のような光拡散層１７の光取込効果が向上するため、光学部材１１の光透過性が向上する。また、無機粒子内包シリコーン粒子１６の平均粒子径が２０μｍ以下であることにより、光拡散層１７内における無機粒子内包シリコーン粒子１６の分散性が良好になるため、光学部材１１の光透過性を高くすることができる。また、無機粒子内包シリコーン粒子１６の平均粒子径は２μｍ以上であることがより好ましい。このような範囲の場合、光学部材１１の光透過性及び光拡散性がさらに高くなる。また、無機粒子内包シリコーン粒子１６の平均粒子径は１０μｍ以下であることがより好ましく、４μｍ以下であることがさらに好ましい。このような範囲の場合、光学部材１１の光透過性がより高くなる。なお、無機粒子内包シリコーン粒子１６の平均粒子径（Ｄ５０）はレーザー回折式粒度分布測定装置を用いて、レーザー回折・散乱法により求めることができる。
【００３６】
シリコーン１４はシロキサン結合よる主骨格を持つポリマーである。シリコーン１４は、例えば、オルガノハロシランやオルガノアルコキシシランを原料として生成することができる。オルガノハロシランとしては、例えば、メチルトリクロロシラン、ジメチルジクロロシラン、トリメチルクロロシラン、エチルトリクロロシラン、ジエチルジクロロシラン、トリエチルクロロシランからなる群より選択される少なくとも１種が挙げられる。また、オルガノアルコキシシランとしては、例えば、オルガノモノアルコキシシラン、オルガノジアルコキシシラン及びオルガノトリアルコキシシランからなる群より選択される少なくとも１種が挙げられる。
【００３７】
シリコーン１４は室温において固体状であり、光透過性を有する樹脂であれば特に限定されないが、全光線透過率が９０％以上であるものが好ましい。なお、全光線透過率は、例えば、ヘーズメーターなどを用いて、ＪＩＳ  Ｋ７３６１−１により測定することができる。
【００３８】
シリコーン１４の屈折率は特に限定されないが、１．４０以上１．４３以下であることが好ましい。シリコーン１４の屈折率の下限を上記の範囲とすることにより、空気層と光拡散層１７の界面における屈折率差を小さくし、光透過性に優れた光学部材１１を得ることができる。また、シリコーン１４の屈折率の上限を上記の範囲とすることにより、透光性樹脂１３との界面における屈折率差が生じるため、光拡散性に優れた光学部材１１を得ることができる。なお、屈折率はアッベ屈折計で測定される、ＮａＤ線（５８９ｎｍ）における値である。
【００３９】
無機粒子１５としては、特に限定されないが、白色無機粒子を用いることができる。無機粒子１５としては、例えば、二酸化ケイ素、酸化アルミニウム、二酸化チタン、酸化ジルコニウム、酸化亜鉛、炭酸カルシウム、硫酸バリウム、カオリン、硫酸カルシウム、雲母、酸化マグネシウム、タルク、水酸化アルミニウム等からなる群より選択される少なくとも１種が挙げられる。なかでも酸化アルミニウム、二酸化チタンは供給安定性が高く、安価である。そのため、無機粒子１５は酸化アルミニウム及び酸化チタンの少なくともいずれか一方を含有することが好ましい。
【００４０】
無機粒子１５は光透過性を有する樹脂であれば特に限定されないが、全光線透過率が９０％以上であるものが好ましい。なお、全光線透過率は、例えば、ヘーズメーターなどを用いて、ＪＩＳ  Ｋ７３６１−１により測定することができる。
【００４１】
無機粒子１５の平均粒子径（Ｄ５０）は特に限定されないが、０．０１μｍ以上２μｍ以下が好ましい。無機粒子１５の平均粒子径が上記の範囲内にあることにより、シリコーン１４に複数の無機粒子１５が内包され、無機粒子内包シリコーン粒子１６の光拡散効果を向上させることができる。また、無機粒子１５の平均粒子径（Ｄ５０）は０．２μｍ以上０．７μｍ以下であることがより好ましい。このような範囲にあることにより、無機粒子内包シリコーン粒子１６内に複数の無機粒子１５を内包することができるため、無機粒子内包シリコーン粒子１６の光拡散効果を向上させることができる。なお、無機粒子１５の平均粒子径（Ｄ５０）はレーザー回折式粒度分布測定装置を用いて、レーザー回折・散乱法により求めることができる。
【００４２】
特に限定されないが、無機粒子１５の屈折率は１．７〜２．５であることが好ましい。無機粒子１５の屈折率の上記の範囲とすることにより、シリコーン１４と無機粒子１５の界面における屈折率差を生じさせ、光拡散性に優れた光学部材１１を得ることができる。なお、屈折率はアッベ屈折計で測定される、ＮａＤ線（５８９ｎｍ）における値である。
【００４３】
このように、本実施形態に係る光学部材１１は、透光性樹脂基材１２と、透光性樹脂基材１２の表面に設けられる光拡散層１７とを備える。光拡散層１７は、屈折率が１．４９以下の透光性樹脂１３と、シリコーン１４に複数の無機粒子１５が内包された無機粒子内包シリコーン粒子１６とを含有する。そのため、高い光透過性及び光拡散性を有する光学部材１１を得ることができる。
【００４４】
［照明カバー］
次に、本実施形態の照明カバー４０について説明する。本実施形態の照明カバー４０は光学部材１１を用いる。すなわち、本実施形態の照明カバー４０は光学部材１１を備える。
【００４５】
照明カバー４０の形状は特に限定されないが、例えば、光源部３０としてのランプを覆うように装着されるものであることが好ましい。このとき、ランプの発光部を全部覆って装着されても、ランプの発光部の一部を覆って装着されてもよい。照明カバー４０は平板状でもよいが、ランプを覆う形状にするために、押圧して延伸することにより成型することもできる。
【００４６】
このような照明カバー４０は、各種照明器具に用いることができる。例えばシーリングライト、ペンダント型ライト、流し元灯、浴室灯、シャンデリア、スタンド、ブラケット、行燈のカバー等に好適に用いることができる。また、ガレージライト、軒下灯、門柱灯、ポーチライト、ガーデンライト、エントランスライト、足元灯、階段灯、誘導灯、防犯灯、ダウンライト、ベースライト、電飾看板、サイン灯等用のカバー等に好適に用いることができる。さらに、自動車、自動二輪車等を初めとする車両用灯具向けのカバー等に好適に用いることができる。特に、後述するように、照明カバー４０が器具本体２０に挟持される構造を有するシーリングライト等に好適に用いることができる。
【００４７】
このように、本実施形態に係る照明カバー４０は光学部材１１を用いる。そのため、高い光透過性及び光拡散性を有する照明カバー４０を得ることができる。
【００４８】
［照明器具］
次に、本実施形態の照明器具１００について説明する。本実施形態に係る照明器具１００は光源部３０と光源部３０を覆う照明カバー４０とを備える。照明器具１００は、開口部２１を有する器具本体２０と、器具本体２０に設けられる光源部３０と、開口部２１を覆う照明カバー４０と、を備えることもできる。
【００４９】
本実施形態に係る照明器具１００は器具本体２０と光源部３０と照明カバー４０とを備えることができる。図４に照明器具１００の一例を示す。この照明器具１００は、円形状のシーリング型ライトである。図４では、円形状のシーリング型ライトを挙げて説明しているが、照明器具１００は、多角形状のシーリング型ライトとすることもできる。
【００５０】
器具本体２０は、例えば、基体部２２と、被係合部２３と、支持部２４とを備える。基体部２２は、用途に応じ、天井５０などの設置面に設置することができる。被係合部２３は照明カバー４０の係合部４１と係合する。図４の形態では、被係合部２３は器具本体の外側に向かって突出して形成されている。支持部２４は、照明カバー４０が位置ずれしたり、がたついたりしないように、照明カバー４０を外側から支持する。支持部２４は、被係合部２３よりも器具本体２０の外側よりの位置で、下方に向かって突出して形成されている。被係合部２３及び支持部２４は、器具本体２０の全周に亘って設けられていても、一部に設けられていてもよい。なお、器具本体２０は図４のように天井５０に設置することもできるし、上述したような行燈など、用途に応じた設置場所に設置することもできる。
【００５１】
器具本体２０は開口部２１を有することができる。開口部２１の形状や大きさは特に限定されず、開口部２１は照明カバー４０で覆うことができる。開口部２１は、図４のように、基体部２２の設置面と反対側に設けることができる。開口部２１は、図４のように、支持部２４により囲まれるように形成されていてもよい。
【００５２】
光源部３０は器具本体２０に設けることができる。光源部３０は器具本体２０の開口部２１の内側に設けることもできる。光源部３０に用いられる光源は、点光源、線光源、面光源など特に限定されない。また、光源部３０に用いられる光源としては、特に限定されないが、発光ダイオード（ＬＥＤ）光源、蛍光灯、白熱灯、高輝度放電灯（ＨＩＤ）などを用いることができる。なお、本実施形態に係る器具本体２０は、高い光透過性及び光拡散性を有することから、ＬＥＤ光源に用いた場合に、省エネルギー化に貢献できるため好ましい。なお、単一の光源を光源部３０とすることもできるし、複数の光源を光源部３０とすることもできる。
【００５３】
照明カバー４０の上端部には、器具本体２０に引っ掛けるための係合部４１を設けることができる。図示の形態では、係合部４１は器具本体２０の内側に向かって突出して形成されている。この係合部４１は、照明カバー４０の全周に亘って設けられていても、一部に設けられていてもよい。
【００５４】
照明カバー４０は開口部２１を覆うことができる。例えば図４に示すように、断面が略Ｃ状に形成された照明カバー４０を、光源部３０を覆って器具本体２０に下方から取り付けることができる。この時、光拡散層１７は透光性樹脂基材１２よりも光源部３０側に配置されることが好ましい。このようにすることで、光拡散層１７表面の凸部により、光透過性の高い照明器具１００が得られる。
【００５５】
このように、本実施形態に係る照明器具１００は光源部３０と光源部３０を覆う照明カバー４０とを備える。そのため、例えば、ＬＥＤ光源などの指向性の高い光源を用いた場合であっても、高い光透過性及び光拡散性を有する照明器具１００を提供することができる。
【実施例】
【００５６】
以下、本実施形態を実施例及び比較例によりさらに詳細に説明するが、本実施形態はこれら実施例に限定されるものではない。
【００５７】
［実施例１］
透光性樹脂の固形分１００質量部に対し、無機粒子内包シリコーン粒子を１００質量部添加した。透光性樹脂として、関東電化工業株式会社製のエフクリア（登録商標）ＫＤ２００を使用した。なお、エフクリア（登録商標）ＫＤ２００はポリフルオロオレフィン共重合体を含有し、屈折率は１．４２である。また、無機粒子内包シリコーン粒子として、日興リカ株式会社製のＭＳＰ−ＡＳ０２を使用した。なお、ＭＳＰ−ＡＳ０２はアルミナ微粒子をシリコーンで内包しており、アルミナ微粒子の屈折率は１．７６、アルミナ微粒子の平均粒子径は０．２〜０．７μｍである。また、ＭＳＰ−ＡＳ０２の平均粒子径は２μｍである。シリコーンの屈折率は１．４２である。
【００５８】
さらに、全体の固形分が２０質量％になるように、プロピレングリコールモノメチルエーテルアセテートで希釈した。希釈した溶液をディスパー（攪拌機）にて１５００ｒｐｍで１０分間攪拌し、塗料を得た。
【００５９】
膜厚が１０μｍとなるように、この塗料を透光性樹脂基材の表面にバーコーターで塗布し、溶剤を８０℃で１０分乾燥させることで、透光性樹脂基材の表面に光拡散層が形成された光学部材を得た。なお、透光性樹脂基材は、１００ｍｍ角で厚さ２ｍｍのアクリル板を用いた。なお、このアクリル板は住友化学株式会社製のスミペックス（登録商標）Ｅ０００を用いた。このアクリル板のヘーズは０．２％であり、全光線透過率は９２．５％である。
【００６０】
そして、得られた光学部材を照明カバーとし、光拡散層が光源側に配置されるように、パナソニック株式会社製の一体型ＬＥＤベースライトＸＬ５５３ＰＦＶ  ＬＥ９に取り付け、照明器具を得た。
【００６１】
［実施例２］
透光性樹脂の固形分１００質量部に対し、無機粒子内包シリコーン粒子を１５０質量部添加した以外は実施例１と同様の手順で照明器具を作成した。
【００６２】
［実施例３］
実施例１で用いたＭＳＰ−ＡＳ０２に代えて、日興リカ株式会社製のＭＳＰ−ＡＳ０４を無機粒子内包シリコーン粒子として用いた。また、透光性樹脂の固形分１００質量部に対し、無機粒子内包シリコーン粒子を１５０質量部添加した。それ以外は実施例１と同様の手順で照明器具を作成した。なお、ＭＳＰ−ＡＳ０４はアルミナ微粒子を内包しており、アルミナ微粒子の屈折率は１．７６、アルミナ微粒子の平均粒子径は０．２〜０．７μｍである。また、ＭＳＰ−ＡＳ０４の平均粒子径は４μｍである。シリコーンの屈折率は１．４２である。
【００６３】
［実施例４］
実施例１で用いたＭＳＰ−ＡＳ０２に代えて、日興リカ株式会社製のＭＳＰ−ＴＳ０４を無機粒子内包シリコーン粒子として用いた。また、透光性樹脂の固形分１００質量部に対し、無機粒子内包シリコーン粒子を８０質量部添加した。それ以外は実施例１と同様の手順で照明器具を作成した。なお、ＭＳＰ−ＴＳ０４はチタニア微粒子を内包しており、チタニア微粒子の屈折率は２．４、チタニア微粒子の平均粒子径は０．２μｍである。また、ＭＳＰ−ＴＳ０４の平均粒子径は４μｍである。シリコーンの屈折率は１．４２である。
【００６４】
［比較例１］
実施例１で用いたＫＤ２００に代えて、ＤＩＣ株式会社製のポリライト（登録商標）ＲＸ−４８００Ｍと三井化学株式会社製のタケネート（登録商標）Ｄ−１０３Ｈの硬化物を透光性樹脂として用いた以外は実施例１と同様の手順で照明器具を作成した。なお、ポリライト（登録商標）ＲＸ−４８００Ｍの主成分はポリエステルポリオールであり、タケネート（登録商標）Ｄ−１０３Ｈの主成分はトルエンジイソシアネートである。また、硬化後の透光性樹脂の屈折率は１．５８であった。
【００６５】
［比較例２］
実施例１で用いたＭＳＰ−ＡＳ０２に代えて、モメンティブ・パフォーマンス・マテリアルズ社製のトスパール（登録商標）１２０を用いた以外は実施例１と同様の手順で照明器具を作成した。なお、トスパール（登録商標）１２０は無機粒子を内包しないシリコーン粒子である。なお、トスパール（登録商標）１２０の平均粒子径は２μｍであり、屈折率は１．４２である。
【００６６】
［比較例３］
実施例１で用いたＭＳＰ−ＡＳ０２に代えて、日興リカ株式会社製のＭＳＰ−ＴＳ０４を無機粒子内包シリコーン粒子として用いた。また、実施例１で用いたＫＤ２００に代えて、ＤＩＣ株式会社製のポリライト（登録商標）ＲＸ−４８００Ｍと三井化学株式会社製のタケネート（登録商標）Ｄ−１０３Ｈの硬化物を透光性樹脂として用いた。それ以外は実施例１と同様の手順で照明器具を作成した。なお、ＭＳＰ−ＴＳ０４はチタニア微粒子を内包しており、チタニア微粒子の屈折率は２．４、チタニア微粒子の平均粒子径は０．２μｍである。また、ＭＳＰ−ＴＳ０４の平均粒子径は４μｍである。なお、ポリライト（登録商標）ＲＸ−４８００Ｍの主成分はポリエステルポリオールであり、タケネート（登録商標）Ｄ−１０３Ｈの主成分はトルエンジイソシアネートである。また、硬化後の透光性樹脂の屈折率は１．５８であった。
【００６７】
［比較例４］
実施例１で用いたＭＳＰ−ＡＳ０２に代えて、住友化学株式会社製のＡＡ−１．５を用いた以外は実施例１と同様の手順で照明器具を作成した。なお、ＡＡ−１．５の主成分はアルミナであり、屈折率は１．７６、平均粒子径は１．６μｍである。また、ＡＡ−１．５のアルミナは、シリコーンに内包されない。
【００６８】
［比較例５］
実施例１で用いたＭＳＰ−ＡＳ０２に代えて、チタン工業株式会社製のＳＴ−７５０ＥＣを用いた以外は実施例１と同様の手順で照明器具を作成した。なお、ＳＴ−７５０ＥＣの主成分はチタニアであり、屈折率は２．４、平均粒子径は１．０μｍである。また、ＳＴ−７５０ＥＣのチタニアは、シリコーンに内包されない。
【００６９】
【表１】
0006681601.tif 000002
【００７０】
【表２】
0006681601.tif 000003
【００７１】
［評価］
実施例１乃至４、及び比較例１乃至５で得られた照明器具について、次の項目の評価を行った。各例の詳細と評価結果を表１に示す。
【００７２】
［器具効率］
各例で得られた照明器具の全光束を測定し、基準照明器具の全光束を１００とした場合の各例の全光束比を算出した。なお、全光束はラブスフェア社製の１６５ｃｍ積分球により、同社製の測定システムを用いて測定した。また、基準照明器具の全光束は１８００ｌｍである。また、判定基準は以下の通りとした。
・判定基準
１０３％以上：○
１００％以上１０３％未満：△
１００％未満：×
【００７３】
［光均一性］
上述したＬＥＤベースライトＸＬ５５３ＰＦＶ  ＬＥ９は、ＬＥＤ光源間の距離が小さく、光均一性を測定するのに適していなかったため、３ｃｍ離して配置した２つのＬＥＤを各例で得られた照明カバーで覆った場合の光均一性を評価した。ＬＥＤは日亜化学工業株式会社製のＮＳＳＷ１５７Ｄを用いた。また、ＬＥＤより３ｃｍ離れた位置に、光拡散層がＬＥＤ側となるように照明カバーを配置した。また、照明カバーよりさらに３０ｃｍ離れた位置に株式会社トプコンテクノハウス社製の色彩輝度計ＢＭ−７を配置した。そして、２つのＬＥＤを結ぶ線分上において、輝度が最大と最小になる値をそれぞれ測定した。光均一性は、｛（輝度の最小値）／（輝度の最大値）｝×１００として算出している。また、判定基準は以下の通りとした。
・判定基準
７０％以上：○
６０以上７０未満：△
６０％未満：×
【００７４】
実施例１〜４では、光拡散層が、１．４９以下の屈折率を有する透光性樹脂と、シリコーンに複数の無機粒子が内包された無機粒子内包シリコーン粒子とを含有する。そのため、実施例１〜４の光学部材は、器具効率と光均一性が所定の判定基準を満たしている。すなわち、実施例１〜４の光学部材は光透過性と光拡散性を両立することが確認できた。
【００７５】
これに対し、比較例１の光学部材は、透光性樹脂の屈折率が１．５８である。そのため、器具効率が所定の判定基準を下回ってしまった。おそらく、空気層と光拡散層の界面におけるフレネル反射により、光透過性が低下したためと考えられる。
【００７６】
比較例２の光学部材は、シリコーンに複数の無機粒子が内包されていない。そのため、光均一性が所定の判定基準を下回ってしまった。おそらく、透光性樹脂とシリコーンとの屈折率差が小さく、無機粒子もシリコーンに内包されていないため、光拡散性が不十分であったと考えられる。
【００７７】
比較例３の光学部材は、透光性樹脂の屈折率が１．５８である。そのため、器具効率が所定の判定基準を下回ってしまった。おそらく、空気層と光拡散層の界面におけるフレネル反射により、光透過性が低下したためと考えられる。また、内包粒子として高屈折率のＴｉＯ２を用いたため、光拡散性は向上したが、その反面光透過性が低下してしまったと考えられる。
【００７８】
比較例４の光学部材は、シリコーンに内包されない酸化アルミニウムを用いている。そのため、器具効率及び光均一性が所定の判定基準を下回ってしまった。おそらく、フッ素樹脂と酸化アルミニウムの屈折率が大きすぎ、光透過性が低下したためと考えられる。また、酸化アルミニウムが塗装時に沈降及び凝集し、光拡散性が低下したためと考えられる。
【００７９】
比較例５の光学部材は、シリコーンに内包されない酸化チタンを用いている。そのため、器具効率が所定の判定基準を下回ってしまった。おそらく、フッ素樹脂と酸化チタンの屈折率差が大きすぎ、光透過性が低下したためと考えられる。  
【００８０】
以上、実施例に沿って本実施形態の内容を説明したが、本実施形態はこれらの記載に限定されるものではなく、種々の変形及び改良が可能であることは、当業者には自明である。
【符号の説明】
【００８１】
１１    光学部材
１２    透光性樹脂基材
１３    透光性樹脂
１４    シリコーン
１５    無機粒子
１６    無機粒子内包シリコーン粒子
１７    光拡散層
３０    光源部
４０    照明カバー
１００  照明器具
【図１】
0006681601.tif 000004
【図２】
0006681601.tif 000005
【図３】
0006681601.tif 000006
【図４】
0006681601.tif 000007